(57)【要約】      （修正有）【課題】静電気帯電を利用して、広範囲の塵埃を高効率で捕集することができる塵埃等の捕集ネット及び捕集装置を提供する。【解決手段】捕集ネットは、マイナスに帯電する静電気特性をもつ熱可塑性樹脂を用いて網目状構造に形成され、網目を通過する空気との摩擦によってマイナスに帯電し得る空気摩擦ネットとしてのネット材２と、該ネット材２に粘着剤が塗布されてなる粘着剤層３とを有する。捕集ネットは、空気と摩擦して帯電する。このため、塵埃を積極的に引き寄せて、塵埃を効率よく捕集する。【選択図】図２
0003131820.tif 000002
【実用新案登録請求の範囲】
【請求項１】
マイナスに帯電する静電気特性をもつ熱可塑性樹脂を用いて網目状構造に形成され網目を通過する空気との摩擦によってマイナスに帯電し得る空気摩擦ネットと、該空気摩擦ネットに粘着剤が塗布されてなる粘着剤層とを有することを特徴とする塵埃等の捕集ネット。
【請求項２】
前記空気摩擦ネットを形成する前記熱可塑性樹脂は、ＪＩＳＬ１０９４：１９９７法に準拠する測定で、初期摩擦帯電圧（絶対値）が０．５ｋＶ以上であり、且つ半減期が５０秒間以上であって、ポリエステル、ポリエチレン、ポリ塩化ビニル、ポリ塩化ビニリデン、及びフッ素樹脂の群から選ばれる１種以上であることを特徴とする請求項１に記載の塵埃等の捕集ネット。
【請求項３】
前記粘着剤層は、マイナスに帯電する静電気特性を有し、ＪＩＳＬ１０９４：１９９７法に準拠する測定で、初期摩擦帯電圧（絶対値）が０．５ｋＶ以上であり、且つ半減期が５０秒間以上であるアクリル系樹脂からなることを特徴とする請求項１または請求項２に記載の塵埃等の捕集ネット。
【請求項４】
請求項１ないし請求項３のいずれか一項に記載の前記捕集ネットと、該捕集ネットに振動を付与する振動発生器とをもつことを特徴とする塵埃等の捕集装置。
【考案の詳細な説明】
【技術分野】
【０００１】
本考案は、工場内などの塵埃を捕集・吸着する塵埃の捕集ネット及び捕集装置に関する。
【背景技術】
【０００２】
自動車の車体塗装工場などでは、車体の塗装面に塵埃が付着するのを防止するために、塵埃を捕集・吸着する捕集シートが設置されている。かかる捕集シートとしては、従来、特開昭６３−９３３７２号公報に示されているように、シート表面に粘着剤よりなる塗膜を形成したものがある。
【０００３】
特開２０００−６１２２７号公報、特開２００２−２３３８００号公報、特開２００４−３１４００８号公報は、出願人が先に開発した技術であり、いずれも表面に粘着剤層を有する捕集シートが示されている。このうち、特開２０００−６１２２７号公報の捕集シートは、その表面の長手方向両縁のドライ部分を除いて粘着剤層を形成し、粘着剤層の上面を剥離シートで被覆している。この捕集シートは、ドライ部分を利用して粘着テープや釘で壁面や床面に固定した後に、剥離シートを剥離する。
【０００４】
特開２００２−２３３８００号公報の捕集シートは、ネット状基材に粘着剤を塗布したものである。ネット状基材はネット構造をもつため、通気性がよく、塵埃の捕集効率が高い。また、運搬時の利便性から捕集シートは剥離シートにより覆って運搬される。捕集シートをネット状とすることにより剥離シートとの接触面積が少なくなり剥離性が向上する。
【０００５】
特開２００４−３１４００８号公報の捕集シートは、特開２００２−２３３８００号公報の網目構造を改良したものである。この捕集シートは、特定の網目構造を有することにより、粘着剤の被膜面積を増加させ、捕集効率を向上させている。
【０００６】
一方、従来、静電気を利用して塵埃を捕集する装置が開発されている。たとえば、特開２００２−０４７６２７号公報に示されているように、有孔静電気帯電パネル（１６）の表面には、風圧によって回転可能にプロペラ部材（２０）が突設されている。プロペラ部材は、その回転により有孔静電気帯電パネルの表面に接触するようにして繊維材（１８）が植設されており、プロペラ部材の回転により繊維材と有孔静電気帯電パネルとが摩擦して静電気が生じる。空気中の塵埃は、生じた静電気によって有孔静電気帯電パネルに吸着される。
【０００７】
また、帯電加工された化学モップ類による除塵方法、マイナスイオンが効果的に発生しやすいブラシを取り付けた電気掃除機、静電気帯電させたハタキ（特開平９−７５２８５号公報）も知られている。
【考案の開示】
【考案が解決しようとする課題】
【０００８】
しかしながら、上記従来の静電気帯電を利用した塵埃捕集装置（特開２００２−０４７６２７号公報）では、静電気帯電効果を発揮させるために、有孔静電気帯電パネル上に、繊維材を備えたプロペラ部材を配設し、このプロペラ部材を風圧により回転させることにより繊維材を有孔静電気帯電パネルと摩擦させて静電気を発生させていた。このため、有孔静電気帯電パネル全体に静電気を発生させるために、有孔静電気帯電パネルの全体に複雑なプロペラ部材を多数配設する必要があり、コストが高いものであった。また、静電気帯電を利用したハタキ（特開平９−７５２８５号公報）やモップ類では、狭い範囲の塵埃を排除する清掃補助手段にすぎなかった。
【０００９】
本願考案者は、従来の網目状の捕集シート及び静電気帯電を利用した塵埃捕集装置に基づいて、更に高効率で広範囲の塵埃を捕集でき、また簡易な捕集手段を鋭意探求した。
【００１０】
本考案はかかる事情に鑑みてなされたものであり、静電気帯電を利用して、広範囲の塵埃を高効率で簡易に捕集することができる塵埃等の捕集ネット及び捕集装置を提供しようとするものである。
【課題を解決するための手段】
【００１１】
本考案の塵埃等の捕集ネットは、マイナスに帯電する静電気特性をもつ熱可塑性樹脂を用いて網目状構造に形成され網目を通過する空気との摩擦によってマイナスに帯電し得る空気摩擦ネットと、該空気摩擦ネットに粘着剤が塗布されてなる粘着剤層とを有することを特徴とする。
【００１２】
本考案は、塵埃が空気との摩擦によりプラスに帯電しやすいことに着目して、塵埃を捕集する捕集ネットの素材として、空気との摩擦によりマイナスに静電気特性を有する熱可塑性樹脂を用いている。ここで、「静電気特性」とは、熱可塑性樹脂が空気との摩擦によって帯電する性質をいう。
【００１３】
空気摩擦ネットは、網目構造をもち、更に空気との摩擦によりマイナスに帯電する静電気特性をもつ素材を用いて形成されている。
【００１４】
空気摩擦ネットは、通気性を有する多数の網目をもつ。このため、塵埃は空気との摩擦によりプラスに帯電しながら、空気とともに網目を通過する。空気摩擦ネットは、空気との摩擦によりマイナスに帯電する静電気特性をもつ素材により形成されているため、網目を通過する空気との摩擦によってマイナスに帯電する。それゆえ、空気摩擦ネットは、マイナスの静電気によって、網目を通過するプラスに帯電した塵埃を積極的に引き寄せる。
【００１５】
また、空気摩擦ネットは、その網目状構造により、空気の流通性がよく、空気との接触面積が多い。それゆえ、捕集ネットは、空気と摩擦し、マイナスに帯電する静電気特性を発揮する。また、空気中に浮遊する塵埃との接触機会も多くなり、効率よく塵埃を引き寄せる。
【００１６】
このように、空気摩擦ネットの網目状構造は、空気と摩擦しやすい構造であり、熱可塑性樹脂の静電気特性を効果的に発揮させることができる。
【００１７】
更に、空気摩擦ネットには、網目状の基材に粘着剤層が形成されている。このため、静電気で空気摩擦ネットに引き寄せられた塵埃は、粘着剤層に付着して確実に捕集される。
【００１８】
また、本考案の捕集ネットは、設置場所に運搬する際に、予め剥離シートで被覆する場合がある。この場合、捕集ネットは網目構造体のため、剥離シートとの接触面積が板状体よりも小さい。このため、剥離シートを捕集ネットからスムーズに剥離することができる。
【００１９】
ここで、本考案では、塵埃の捕集体に静電気を発生させるにあたって、捕集体である捕集ネットを空気との摩擦によって空気摩擦ネットに静電気を発生させている。これに対して、特開２００２−０４７６２７号公報では、風圧によってプロペラを回転させ、これにより繊維材を有孔静電気帯電パネルと摩擦させて有孔静電気帯電パネルに静電気を発生させている。したがって、静電気を発生させるメカニズムが、本考案では空気との摩擦であり、特開２００２−０４７６２７号公報では摩擦材との摩擦であって、両者は静電気を発生させる手法が相違する。
【００２０】
本考案では、塵埃の捕集体に静電気を発生させるにあたって、プロペラ部材や繊維材のような静電気発生器を捕集体全体に複数設置する必要がない。本考案では、空気摩擦ネットが、網目をもち、空気と接触する面積が多く、更には空気の流通により、空気と摩擦を繰り返している。このため、空気摩擦ネットは、網目を流通する空気と摩擦して、マイナスに帯電している。それゆえ、捕集ネットは、大がかりな装置を必要とせずに、絶えずマイナスに帯電することができ、積極的に塵埃を引き寄せることができる。また、引き寄せられた塵埃は、粘着剤層によって確実に捕集される。よって、特開２００２−０４７６２７号公報に比べて簡易に高効率で塵埃を捕集することができる。
【００２１】
空気摩擦ネットを形成する熱可塑性樹脂は、ＪＩＳＬ１０９４：１９９７法に準拠する測定で、初期摩擦帯電圧（絶対値を意味する。以下、同様。）が０．５ｋＶ以上であり、且つ半減期が５０秒間以上であって、ポリエステル、ポリエチレン、ポリ塩化ビニル、ポリ塩化ビニリデン、及びフッ素樹脂の群から選ばれる１種以上であることが好ましい。この場合には、捕集ネットに強い静電気を発生させることができ、更に積極的に塵埃を引き寄せることができる。
【００２２】
前記粘着剤層は、マイナスに帯電する静電気特性を有し、ＪＩＳＬ１０９４：１９９７法に準拠する測定で、初期摩擦帯電圧（絶対値）が０．５ｋＶ以上であり、且つ半減期が５０秒間以上であるアクリル系樹脂からなることが好ましい。この場合には、空気摩擦ネットだけでなく粘着剤層によっても静電気特性が発揮される。ゆえに、捕集ネットに強い静電気を発生させることができ、更に積極的に塵埃を引き寄せることができる。
【００２３】
また、捕集ネットと、捕集ネットに振動を付与する振動発生器とをもつことを特徴とする塵埃等の捕集装置がある。
【００２４】
この捕集装置によれば、捕集ネットが強制的に振動させられるため、空気と摩擦して、強くマイナスに静電気的に帯電する。このため、塵埃を更に積極的に引き寄せることができ、捕集性能が更に向上する。
【００２５】
また、振動発生器は、捕集ネットを連続的に振動させる機構を備えていればよく、簡易な装置で足りる。それゆえ、従来のような大がかりな駆動源は必要としない。したがって、消費電力も低く抑えることができる。
【考案の効果】
【００２６】
上述のように、本考案によれば、捕集ネットが網目構造をもつため、空気と接触する面積が多い。また、空気の流通により捕集ネットは、空気と絶えず摩擦している。空気摩擦ネットは、空気との摩擦によってマイナスに帯電する静電気特性をもつ素材を用いて形成されているため、空気との摩擦によりマイナスに帯電する。このため、空気摩擦ネットは、大がかりな装置を必要とせずに、絶えずマイナスに帯電することができ、積極的に塵埃を引き寄せることができる。引き寄せられた塵埃は、粘着剤層によって確実に捕集される。
【００２７】
また、捕集ネットは、比較的広い範囲に展張されるため、広範囲の塵埃を捕集できる。
【００２８】
したがって、本考案によれば、静電気帯電を利用して、広範囲の塵埃を高効率で捕集することができる塵埃等の捕集ネット及び捕集装置を提供することができる。
【考案を実施するための最良の形態】
【００２９】
本考案の塵埃等の捕集ネットは、熱可塑性樹脂を用いて網目状構造に形成された絶縁性の空気摩擦ネットと、空気摩擦ネットに粘着剤が塗布されてなる粘着剤層とを有する。
【００３０】
空気摩擦ネットを形成する熱可塑性樹脂は、マイナスに帯電する静電気特性をもつ。この熱可塑性樹脂は、ＪＩＳＬ１０９４：１９９７法に準拠する測定で、初期摩擦帯電圧が０．５ｋＶ以上であり、且つ半減期が５０秒間以上である。熱可塑性樹脂は、素材の形状で測定する。素材の形状は、板状体、シート状体または布地である。ここで、「初期摩擦帯電圧」とは、ＪＩＳＬ１０９４法（１９９７年）に規定された方法に準拠して、試験片を回転させながら摩擦布で摩擦して測定した帯電圧であって、５回の試験結果の平均値をいう。「帯電圧の半減期」とは、ＪＩＳＬ１０９４法（１９９７年）に規定された方法に準拠して、試験片をコロナ放電場で帯電させた後、この帯電圧が１／２に減衰するまでの時間を測定した値をいう。
【００３１】
初期摩擦帯電圧が０．５ｋＶ未満の場合には、捕集ネットの捕集性能が低下するおそれがある。更に好ましい初期摩擦帯電圧は１．０ｋＶ以上である。
【００３２】
帯電圧の半減期が５０秒間未満の場合には、捕集ネットの捕集性能が低下するおそれがある。更に好ましい半減期は、１２０秒間以上である。
【００３３】
静電気特性をもつ熱可塑性樹脂としては、ポリエチレン、ポリプロピレン、ポリ塩化ビニル、ポリ塩化ビニリデン、ポリエステル、アクリル、フッ素樹脂などを用いる。これらは、空気との摩擦によりマイナスに帯電し、かつ帯電量も圧倒的に高く、また半減期も長い。このため、強い静電気特性を発揮でき、塵埃を積極的に引き寄せることができる。ポリ塩化ビニルとしては、軟質ポリ塩化ビニル、硬質ポリ塩化ビニルがあるが、硬質ポリ塩化ビニルの方が静電気特性が高く捕集効果が高いため、好ましい。フッ素樹脂としては、ポリテトラフルオロエチレン（以下、「ＰＴＦＥ」という。）を用いることが好ましい。
【００３４】
捕集ネットは、マイナスに帯電する静電気特性をもち、ＪＩＳＬ１０９４：１９９７法に準拠する測定で、初期摩擦帯電圧が０．５ｋＶ以上であることが好ましい。この場合には、空気との摩擦によりマイナスに効果的に帯電し、プラスに帯電した塵埃を積極的に引き寄せることができ、優れた捕集性能を発揮する。さらに好ましくは、摩擦帯電圧は、０．５ｋV以上であり、望ましくは１．０ｋV以上である。これにより、さらに強い静電気を発生させることができ、塵埃を強く引き寄せることができる。
【００３５】
捕集ネットの帯電圧の半減期は、ＪＩＳＬ１０９４：１９９７法に準拠する測定で、０．５秒間以上であることが好ましい。この場合には、捕集ネットを持続的に帯電させることができる。さらに好ましくは、半減期は、１秒間以上であり、望ましくは１０秒間以上である。これにより、静電気の持続性がさらに向上する。
【００３６】
空気摩擦ネットは、熱可塑性樹脂を素材とする糸を網目状に編んで形成される。この糸は、通気性の観点からモノフィラメントが好ましいが、マルチフィラメント、ステープルまたはその集合体（撚糸等）でもよい。
【００３７】
空気摩擦ネットの網目構造は、図２、図４に示すように、緩やかなループ２１を鎖状につなぎ合わせた複数の縦編み部２２と、隣り合う縦編み部２２を水平状に連結して縦編み部２２の間に網目２０を形成する横糸部２３と、網目２０の中に糸を斜め状またはＸ状に横切らせて形成された橋渡し部２４とをもつことが好ましい。この場合には、網目２０だけでなく縦編み部２２も通気性がよく、空気との摩擦によって、空気中に含まれている塵埃との接触機会が多くなる。また、橋渡し部２４によって網目２０が斜め状またはＸ字状に仕切られるため、空気中に浮遊する大小様々な大きさの塵埃を捕集しやすくなる。
【００３８】
たとえば、図２，図５に示すように、粘着剤層３は、空気摩擦ネットの縦編み部２２に形成され、また網目２０の一部を閉塞するように形成される。網目に斜め状またはＸ字状の橋渡し部が形成されている場合、Ｘ字状の橋渡し部の方が斜め状の橋渡し部よりも網目に皮膜状の粘着剤層が形成されやすい。ここで、粘着剤層は、空気摩擦ネットの網目の全てを埋めないように、少なくとも一部を開口させるように形成されていることが好ましい。網目の全てが粘着剤層により埋められた場合には、捕集ネットの通気性が低下して、塵埃の捕集性能が低下するおそれがあるからである。
【００３９】
粘着剤層は、刷毛、ローラなどを用いて、空気摩擦ネットに粘着剤を塗布して形成することができる。粘着剤層の素材は、空気摩擦ネットの素材と同様の静電気特性をもつアクリル系粘着剤であることが好ましい。この場合には、粘着剤層をマイナスに帯電させることができ、塵埃の捕集効率が更に向上する。
【００４０】
捕集ネットは、振動発生器により振動させることが好ましい。
【００４１】
振動発生器は、捕集ネットに、振動回数１０〜６００回／分、振動幅３〜５００mmの連続的な振動を付与することが好ましい。振動回数が１０回／分未満の場合または振動幅が３ｍｍ未満の場合には、捕集ネットに発生する静電気量が低下するおそれがある。振動回数が６００回／分を越える場合又は振動幅が５００ｍｍを越える場合には、振動が強すぎて、捕集ネットに塵埃が付着しにくくなるおそれがある。
【００４２】
更に好ましくは、振動発生器の振動回数は、２０〜１００回／分であり、また、振動発生器の振動幅は、２０〜１００mmである。この場合には、空気との摩擦によって強い静電気を発生させることができ、塵埃の捕集効率が更に向上する。
【００４３】
振動発生器は、例えば捕集ネットを上下、左右又は前後等の方向に振動させる。振動発生器は、たとえば、モータと、モータの回転運動を往復運動に変換するクランクとをもち、クランクに捕集ネットを連結する。または、振動発生器は、高周波発生器であって、捕集ネットに接触させることにより、高周波振動を捕集ネットに伝達してもよい。また、電気式バイブレータやエアバイブレータなどの振動発生器により、捕集ネットを振動させることもできる。
【００４４】
捕集ネットを設置場所に運搬するに当たっては、運搬の利便性のために、剥離シートにて捕集ネット表面を覆うことが好ましい。剥離シートは、ポリエチレン、ポリエステル、ＯＰＰ、ＣＰＰなどのフィルムや、クラフト紙、上質紙等をポリオレフィン系その他の合成樹脂製フィルムでラミネートしたものなどを用いることができる。この中、ポリエチレンを用いることが好ましい。ポリエチレン製の剥離シートは、疎水性であり、それ自体の表面に剥離性があるからである。また、剥離シート表面に剥離剤を塗布してもよい。剥離剤としては、非シリコン系を用いることが好ましい。シリコン系剥離剤は剥離性はよいが、自動車の塗装工場に設置したときに、その塗装面に塗料が弾かれたような現象が生じて不良品となってしまうおそれがある。
【実施例】
【００４５】
本考案の実施例について、比較例と比較しつつ説明する。
【００４６】
（実施例１）
本例の塵埃等の捕集ネット１は、図１、図２に示すように、マイナスに帯電する静電気特性をもつ熱可塑性樹脂を用いて網目状構造に形成されたネット材２と、ネット材２に塗布されてなる粘着剤層３とを有する。捕集ネット１は、振動発生器８により振動させられている。
【００４７】
ネット材２は、網目を通過する空気との摩擦によってマイナスに帯電し得る空気摩擦ネットである。ネット材２を形成する熱可塑性樹脂は、マイナスに帯電する静電気特性をもつ硬質ポリ塩化ビニルである。
【００４８】
図２に示すように、ネット材２は、硬質ポリ塩化ビニルを素材とするモノフィラメント（５００デニール）をラッセル式編機により網目状に編んで形成されている。ネット材２の網目構造は、緩やかなループ２１を鎖状につなぎ合わせた複数の縦編み部２２と、隣り合う縦編み部２２を水平状に連結して縦編み部２２の間に網目２０を形成する横糸部２３と、網目２０の略中央にモノフィラメントを斜め状に横切らせて形成された橋渡し部２４とをもつ。縦編み部２２の太さＤは１．１ｍｍ±０．２ｍｍ、網目２０の寸法Ｌは５ｍｍ±１ｍｍである。ネット材の外形寸法は、１ｍ×１ｍである。
【００４９】
図２に示すように、粘着剤層３は、ネット材２のフィラメント表面に形成されている。ネット材２の縦編み部２２では、緩やかなループ２１が形成されていて、そのループ２１のいくつかの中には粘着剤層３が皮膜状に形成されている。粘着剤層３は、ループ２１の中だけでなく、縦編み部２２、横糸部２３及び端渡し部２４を構成するフィラメントの表面にも、フィラメントを覆うように形成されている。粘着剤層３は、ネット材２にアクリル系粘着剤を塗布して形成される。
【００５０】
図１に示すように、捕集ネット１は、ネット材２を支える外枠１１と、外枠１１を設置場所の天井５から展張するワイヤー１２とをもつ。
【００５１】
捕集ネット１は、振動発生器８により上下方向に振動させられている。ワイヤー１２と外枠１１との間には、上下方向の振動を許容しながら外枠１１を保持するバネ部１３が介設されている。
【００５２】
振動発生器８は、捕集ネット１の下側の床面６に設置されている。図３に示すように、振動発生器８は、モータ８１と、モータ８１の回転を上下方向に往復運動に変換するクランク軸８２と、これらを収容するハウジング８５とをもつ。クランク軸８２の一端は、ベアリング８４を介して、ハウジング８５に対して回転自在に支承されている。クランク軸８２は、コネクティングロッド８３により捕集ネット１の外枠１１に連結されている。振動発生器８は、捕集ネット１に対して、上下方向に振動回数５０回／分、振動幅５０mmの連続的な振動を与える。
【００５３】
捕集ネット１を設置するにあたっては、予めポリエチレン製の剥離シートにて表面を覆って現場へ運搬する。設置後には、剥離シートを捕集ネットから剥離する。
【００５４】
（実施例２）
本例は、ネット材がポリエチレンを素材とするモノフィラメント糸（４００デニール）により製網されていることを除いて、実施例１と同様である。
【００５５】
（比較例Ｃ１）
本例は、ネット材が６−ナイロンを素材とするモノフィラメント（４８０デニール）により製網されていることを除いて、実施例１と同様である。
【００５６】
（比較例Ｃ２）
本比較例は、ネット材が銅線（直径０．２５ｍｍ）により製網されていることを除いて、実施例１と同様である。
【００５７】
（実施例１−ａ、２−ａ、比較例Ｃ１−ａ、Ｃ２−ａ）
本例においては、実施例１、２及び比較例Ｃ１，Ｃ２で用いた捕集ネットを、振動させることなく静止状態としている。実施例１、２、比較例Ｃ１，Ｃ２に対応する例として、順に実施例１−ａ、実施例２−ａ、比較例Ｃ１−ａ、比較例Ｃ２−ａと称する。
【００５８】
（比較例１−ｂ、２−ｂ、比較例Ｃ１−ｂ、Ｃ２−ｂ）
本例においては、実施例１、２及び比較例Ｃ１，Ｃ２のネット材に粘着剤を塗布することなく設置場所に展張している。ネット材には、前記実施例及び比較例と同様の上下方向の振動を与える。実施例１、２、比較例Ｃ１，Ｃ２に対応する例として、順に比較例１−ｂ、比較例２−ｂ、比較例Ｃ１−ｂ、比較例Ｃ２−ｂと称する。
【００５９】
（比較例１−ｃ、２−ｃ、比較例Ｃ１−ｃ、Ｃ２−ｃ）
本例においては、実施例１、２及び比較例Ｃ１、Ｃ２のネット材に粘着剤を塗布することなく、振動も付与しないで静止状態で設置場所に展張している。実施例１、２、比較例Ｃ１、Ｃ２に対応する例として、順に比較例１−ｃ、比較例２−ｃ、比較例Ｃ１−ｃ、比較例Ｃ２−ｃと称する。
【００６０】
（実験例１）
本考案の塵埃の捕集装置に用いられるネット材の素材の静電気特性について、比較例と共に測定した。
【００６１】
本考案に係るネット材に用いられる素材として、硬質ポリ塩化ビニル（試料１）、ＰＴＦＥ（試料２）、アクリル（試料３）、ポリエチレン（試料４）、ポリエステル（試料５）、軟質ポリ塩化ビニル（試料６）、ウレタン（試料７）、ポリプロピレン（試料８）を用いた。比較の素材として、６−ナイロン（試料９）、羊毛（試料１０）、綿（試料１１）、天然ゴム（試料１２）、杉材（試料１３）、真チュウ（試料１４）、銅（試料１５）、アルミニウム（試料１６）、ステンレス（試料１７）、亜鉛（試料１８）を用いた。
【００６２】
上記の素材の摩擦帯電圧及び帯電圧の半減期について、ＪＩＳＬ１０９４（１９９７年）に準拠して測定した。素材は、板、シートまたは布にして測定に供した。
【００６３】
素材の摩擦帯電圧を測定するにあたっては、試験片を摩擦帯電圧測定機の回転ドラムに取り付けて回転させることにより、摩擦布と摩擦させた。これにより素材に発生した静電気の帯電圧を測定した。
【００６４】
素材の帯電圧の半減期を測定するにあたっては、素材を除電した後に、半減期測定機のターンテーブルに載せて、ターンテーブルを回転させながら（＋）１０ｋＶの電圧の印加を３０秒間行った後、印加を止めた。ターンテーブルをそのまま回転させながら、帯電圧を経時的に測定した。そして、帯電圧が初期帯電圧の１／２に減衰するまでの時間（ｓ）を記録した。
【００６５】
素材の摩擦帯電圧及び半減期の測定結果は、表１に示した。
【００６６】
【表１】
0003131820.tif 000003
【００６７】
同表より、本考案の塵埃の捕集装置に用いられるネット材の素材（試料１〜８）は、熱可塑性樹脂であり、いずれもマイナスに帯電した。硬質ポリ塩化ビニル（試料１）、ＰＴＦＥ（試料２）、アクリル（試料３）、ポリエチレン（試料４）は、摩擦電圧（絶対値）が１．０ｋV以上と大きく、また半減期も１２０秒間以上と長かった。
【００６８】
これに対して、６−ナイロン（試料９）及び天然素材や金属（試料１０―１８）はプラスに帯電した。６−ナイロンは、熱可塑性樹脂であるが、親水性のため、プラスに帯電したものと考えられる。試料１０の羊毛はプラスに強く帯電し、半減期も長かったが、他の試料１１〜１８の帯電圧は小さかった。
【００６９】
（実験例２）
実施例１の捕集ネット（試料Ａ）およびネット材（試料Ｂ）の摩擦帯電圧及び帯電圧の半減期について、実験例１と同様に測定した。測定結果を表２に示した。
【００７０】
【表２】
0003131820.tif 000004
【００７１】
同表より知られるように、ネット材の摩擦帯電圧は−２．１ｋＶであり、半減期は２０秒であった。ネット材にアクリル系粘着剤を塗布して形成された捕集ネットは、摩擦帯電圧は１．１ｋＶであり、半減期は１２０秒間以上と長かった。このことから、ネット材及び捕集ネットは、強く長くマイナスに帯電する性質をもつことがわかる。
【００７２】
粘着剤付き捕集ネット（試料Ａ）の半減期は、粘着剤無し捕集ネット（試料Ｂ）よりも長かった。粘着剤付き捕集ネット（試料Ａ）の摩擦帯電圧は、粘着剤無し捕集ネット（試料Ｂ）よりも低かった。
【００７３】
捕集ネットに用いられるネット材は硬質ポリ塩化ビニルを用いて形成されている。この硬質ポリ塩化ビニルからなるネット材の摩擦帯電圧を、板状体の場合（表１の試料１）に比べると、ネット材の方が低い値を示した。これは、ネット材は、網目構造をもち、投影した単位面積当たりの素材の占める面積及び体積が板状体よりも小さい。このため、ネット材は、板状体に比べて、帯電可能な領域が狭く、帯電圧及び半減期が比較的小さい値を示したものと考えられる。
【００７４】
（実験例３）
実験例１で用いた素材の幾つかを選定して、その空気摩擦帯電圧の経時変化を測定した。
【００７５】
測定に供した素材は、実験例１と同様に板または布とした。測定に当たっては、試験片を、実験例１で用いた摩擦帯電圧測定機の回転ドラムに取り付け、摩擦布とは接触させないで回転させた。この場合、素材が空気と摩擦して静電気が発生する。この帯電圧を５分後、１５分後に測定した。測定結果を表３に示した。
【００７６】
【表３】
0003131820.tif 000005
【００７７】
同表より知られるように、ポリエステル及び硬質ポリ塩化ビニルは、他の素材に比べて空気摩擦により強く帯電し、また長く帯電状態を保持した。
【００７８】
（実験例４）
上記実施例及び比較例の捕集装置の塵埃付着数を測定した。
【００７９】
前述したように、捕集ネットには、アクリル系粘着剤が塗布されており、捕集ネットには上下方向に振動回数５０回／分、振動幅５０ｍｍの連続的な振動を与えた。
【００８０】
測定にあたって、捕集ネットは、自動車工場塗装ブースの空間に隣接するエリアに設置した。捕集ネットは、その複数をエリアに垂直に展張した。なお、展張条件の誤差を排除するために、相互に展張位置を定期的に変更した。３ヶ月後の塵埃の付着数をカウントした。塵埃付着数のカウントは、４０倍拡大鏡（ハンド式）により行った。各試料とも１０視野（１視野＝網目の中の約１目）を測定し、その１視野当たりの平均値を塵埃付着数とした。
【００８１】
実施例１、２及び比較例Ｃ１、Ｃ２の測定結果を表４に示した。実施例１−ａ、２−ａ及び比較例Ｃ１−ａ、Ｃ２−ａの測定結果を表５に示した。比較例１−ｂ、２−ｂ、Ｃ１−ｂ及びＣ２−ｂの測定結果を表６に示した。比較例１−ｃ、２−ｃ、Ｃ１−ｃ及びＣ２−ｃの測定結果を表７に示した。
【００８２】
【表４】
0003131820.tif 000006
【００８３】
【表５】
0003131820.tif 000007
【００８４】
【表６】
0003131820.tif 000008
【００８５】
【表７】
0003131820.tif 000009
【００８６】
表４〜表７より知られるように、ネット材の素材として硬質ポリ塩化ビニル、ポリエチレンを用いた場合には、６−ナイロン、銅線を用いた場合よりも、塵埃付着数が多かった。これは、硬質ポリ塩化ビニル、ポリエチレンは熱可塑性絶縁体であり、空気との摩擦によりマイナスに帯電する性質をもつ（表１）。このため、これら熱可塑性樹脂は、周囲の空気中に含まれている塵埃を積極的に引き寄せたためであると考えられる。
【００８７】
一方、６−ナイロンの塵埃付着数は、硬質ポリ塩化ビニル、ポリエチレンに比べて少なかった。硬質ポリ塩化ビニル、ポリエチレンはマイナスに帯電する性質をもち、６−ナイロンはプラスに帯電する性質をもつ（表１）。塵埃の多くは、髪の毛、繊維クズ、土砂類であり、これらはプラスに帯電する傾向にある。このため、図２に示すように、マイナスに帯電する傾向のある硬質ポリ塩化ビニルやポリエチレンから製網されたネット材２に、多くの塵埃４が付着したためであると考えられる。特に、硬質ポリ塩化ビニルは他の素材に比べて塵埃付着数が高かった。
【００８８】
捕集ネットを振動させた場合（表４、表６）には、静止状態の場合（表５、表７）よりも塵埃付着数が多かった。このことは、捕集ネットを振動させたことにより、捕集ネットの静電気帯電量が多くなり、より多くの塵埃を引き寄せたものと考えられる。
【００８９】
ネット材に粘着剤を塗布した場合（表４、表５）には、塗布しない場合（表６、表７）よりも塵埃付着数が格段に多くなった。このことから、粘着剤により、塵埃が確実に捕集されることがわかった。
【００９０】
なお、ポリエステル、ＰＴＦＥを素材とするネット材についても、塵埃付着数を測定したところ、ポリエチレン（実施例２、２−ａ、比較例２−ｂ、２−ｃ）に近い結果が得られた。また、ステンレス、亜鉛（針金）を用いた場合には銅線（比較例Ｃ２、比較例Ｃ２−a、Ｃ２−ｂ、Ｃ２−ｃ）と類似の結果が得られた。
【００９１】
また、別途、ネット材の素材として綿糸（２０‘Ｓ×２本撚糸、０．３ｍｍΦ）を追加して同様の試験を行ったところ、銅線よりわずかに多くナイロンよりも少ない塵埃付着数になった。
【００９２】
以上より、ネット材の素材として、硬質ポリ塩化ビニルをはじめとし、ポリエチレン、ポリエステル、フッ素樹脂等の熱可塑性樹脂は、マイナスに静電気特性をもつ。また、ネット材は網目構造をもつため、空気の対流により、塵埃を積極的に引き寄せることができ、優れた捕集性能を発揮できることがわかる。
【産業上の利用可能性】
【００９３】
本考案の塵埃の捕集ネット及び捕集装置は、自動車の塗装工場だけでなく、精密機械、電気機器、食品などを製造する工場にも設置することができる。
【図面の簡単な説明】
【００９４】
【図１】実施例１の塵埃の捕集装置の説明図である。
【図２】実施例１の捕集ネットの説明図である。
【図３】実施例１に係る振動発生器の説明図である。
【図４】本考案のネット材（空気摩擦ネット）の網目構造であって、網目をＸ状に横切る橋渡し部をもつ場合を示す説明図である。
【図５】本考案の捕集ネットの網目構造であって、網目をＸ状に横切る橋渡し部をもつ場合を示す説明図である。
【符号の説明】
【００９５】
１は捕集ネット、１１は外枠、２はネット材（空気摩擦ネット）、２０は網目、２１はループ、２２は縦編み部、２３は横糸部、２４は橋渡し部、３は粘着剤層、８は振動発生器を示す。
【図１】
0003131820.tif 000010
【図２】
0003131820.tif 000011
【図３】
0003131820.tif 000012
【図４】
0003131820.tif 000013
【図５】
0003131820.tif 000014